(57)【要約】【課題】  染色性の向上が期待できる竹繊維織編物を提供することを技術的な課題とする。【解決手段】  天然竹繊維を含む紡績糸を用いてなる織編物であって、マーセル化処理してなることを特徴とする竹繊維織編物。マーセル化処理とは、アルカリ性浴に織編物を浸漬した後、直ちに張力を付加し、水洗、中和する加工手段をいう。本発明によれば、染色性の向上が期待できる竹繊維織編物を提供することができる。本発明の竹繊維織編物は、広範囲の用途に供することができ、一般衣料品に限らず生活用品、インテリア用品などにも適用しうる。【選択図】  なし【特許請求の範囲】
【請求項１】
天然竹繊維を含む紡績糸を用いてなる織編物であって、マーセル化処理してなることを特徴とする竹繊維織編物。
【発明の詳細な説明】
【技術分野】
【０００１】
本発明は、染色性の向上が期待できる竹繊維織編物に関するものである。
【背景技術】
【０００２】
従来から、天然繊維を用いて、風合い、吸放湿性、保温性などを有する繊維製品の開発が進められている。天然繊維としては、綿、麻、羊毛、絹などが知られている。近年、環境への負荷を軽減することや、資源を再利用することを目的としてケナフ、ヘンプ、砂糖きびなど、従来は廃材とされるものを原料とし、独自の紡績技術で得られた紡績糸が知られている。
【０００３】
しかし、上記の紡績糸は、細くしたり、均整度を高めたりすることが非常に難しいため、製品開発が制限されるという問題がある。
【０００４】
そこで、天然竹繊維なるものが提案されている。例えば、特許文献１には、竹そのものを細かく分繊化して得た天然竹繊維を使用した、紡績糸や繊維製品が提案されている。この竹繊維は、所謂竹レーヨン繊維のように竹を薬品で化学的処理して繊維化するものでないため、製造時の環境負荷が小さいという利点がある。
【特許文献１】特開２００６−１６９６６６号公報
【発明の開示】
【発明が解決しようとする課題】
【０００５】
しかしながら、一般的に天然竹繊維は、セルロース分子が高度に配向し結晶性が高いため、染料分子が繊維内部へ入り難いという欠点がある。その結果、竹繊維を含む織編物においては、特に鮮やかな色彩や濃い色彩に染めるのが困難であるという問題がある。
【０００６】
本発明は、上記の問題を解決し、染色性の向上が期待できる竹繊維織編物を提供することを技術的な課題とするものである。
【課題を解決するための手段】
【０００７】
本発明者らは、上記課題を解決するために鋭意検討した結果、竹そのものを細かく分繊化して得た天然竹繊維を用いて、マーセル化処理すればよいことを知見して本発明に到達した。
【０００８】
すなわち、本発明は、天然竹繊維を含む紡績糸を用いてなる織編物であって、マーセル化処理してなることを特徴とする竹繊維織編物を要旨とするものである。
【発明の効果】
【０００９】
本発明によれば、染色性の向上が期待できる竹繊維織編物を提供することができる。本発明の竹繊維織編物は、広範囲の用途に供することができ、一般衣料品に限らず生活用品、インテリア用品などにも適用しうる。
【発明を実施するための最良の形態】
【００１０】
以下、本発明を詳細に説明する。
【００１１】
本発明に用いる天然竹繊維は、真竹、孟宗竹など天然に生育する竹を分繊して得られるもので、断面中央長手方向に中空部を有しており、織編物に吸湿性や軽量感を付与することができる。天然竹繊維の単糸繊度としては、０．９〜２０．０ｄｔｅｘであることが好ましく、２．０〜１０．０ｄｔｅｘであることがより好ましい。単糸繊度が０．９ｄｔｅｘ未満であると、物理的影響を受けやすく繊維の強度が低下する傾向にあり、さらに織編物の張り・腰感も低下する傾向にあるため好ましくない。一方、２０．０ｄｔｅｘを超えると、紡績性が著しく低下し、さらに織編物の風合いも硬くなる傾向にあるため好ましくない。また、天然竹繊維の平均繊維長としては、２０〜２００ｍｍであることが好ましく、３０〜１５０ｍｍであることがより好ましい。平均繊維長がこの範囲であると、紡績性が向上する傾向にあるので好ましい。
【００１２】
本発明の竹繊維織編物は、上記の天然竹繊維を含む紡績糸を用いてなるものである。この紡績糸に含まれる天然竹繊維以外の繊維としては、綿、麻、羊毛、カシミヤ、絹などの天然繊維、ビスコースレーヨン、銅アンモニアレーヨン、溶剤紡糸セルロース繊維などの再生繊維、ジアセテート、トリアセテートなどの半合成繊維、ナイロン、ポリエステル、アクリル、ポリウレタンなどの合成繊維などがあげられ、特に、植物由来のポリ乳酸繊維などの生分解性合成繊維を採用すると、環境負荷を抑えることができる。また、これらの繊維の形態としては、短繊維、長繊維の何れであってもよい。
【００１３】
また、上記の紡績糸における天然竹繊維の質量比率としては、任意でよいが、一般的に３０質量％以上、好ましくは５０質量％以上がよい。
【００１４】
さらに、紡績糸の撚数としては、１００〜２０００回／ｍが好ましく、５００〜１２００回／ｍがより好ましい。撚数がこの範囲であると、織編物の張り・腰感が増す傾向にあるので好ましい。
【００１５】
本発明の竹繊維織編物は、基本的に上記の紡績糸を主体にして構成されるものであるが、必要に応じて他の糸条が併用されていてもよい。他の糸条としては、どのような糸条でもよく、上記した繊維からなる紡績糸、フィラメント糸、仮撚糸、エア混繊糸、カバリング糸などが採用できる。
【００１６】
また、本発明の竹繊維織編物は、マーセル化処理されてなるものである。マーセル化処理とは、アルカリ性浴に織編物を浸漬した後、直ちに張力を付加し、水洗、中和する加工手段をいう。マーセル化処理に用いる浴としては、浴をアルカリ性に変化させうる化合物を溶解させたものであれば、基本的にどのようなものでも使用でき、中でも、水酸化ナトリウム、水酸化カリウムなどを溶解させた浴が好ましく採用できる。
【００１７】
浴中における上記化合物の濃度としては、水酸化ナトリウムを用いるときは好ましくは３．０〜５０．０質量％、より好ましくは５．０〜２５．０質量％とし、水酸化カリウムを用いるときは好ましくは１０．０〜７０．０質量％、より好ましくは１０．０〜３５．０質量％とする。また、水酸化ナトリウム及び水酸化カリウムは併用してもよく、この場合の濃度としては、上記した単独使用の際の濃度を参照して適宜調整すればよい。
【００１８】
マーセル化処理の具体的な処理条件としては、浴の温度を好ましくは０〜１００℃に、より好ましくは０〜４０℃に設定した上で織編物を０．２〜３０．０秒間浸漬し、その直後に張力を付加する。張力を付加した後は、水洗、中和する。
【００１９】
また、マーセル化処理を行うための装置としては、任意のものが使用できるが、好ましくはシルケット加工機を用いる。
【００２０】
本発明の竹繊維織編物は、染色性の向上が期待できるものであり、これは上記のマーセル化処理により奏される効果である。この効果が奏される理由については必ずしも明確でないが、マーセル化処理により繊維が膨潤し、竹繊維を構成する分子（セルロース分子）の中に含まれる、水酸基など染着に関与する反応基が、繊維表面に多く出現すると同時に配向する結果、織編物の染色性が向上するものと推測される。
【００２１】
本発明の竹繊維織編物は、このように染色性の向上が期待できるものであるから、当然のことながら、その効果を反映させるべく濃く鮮やかな色彩で染色されていることが好ましい。染色後は、目的に応じ各種付帯加工してもよいことはいうまでもない。
【００２２】
本発明の竹繊維織編物は、このような優れた効果を有するところ、種々の繊維製品に加工することができる。例えば、ズボン、オーバーオール、ジャケット、ジャンパー、ブルゾン、スカートなどのカジュアル衣料、スポーツウエア、学生服、作業服、事務用制服、ブラウス、Ｙシャツなどのユニフォーム衣料、Ｔシャツ、下着、靴下などのインナー衣料、スーツ、礼服などのフォーマル衣料、パジャマ、浴衣、手袋、帽子などの各種衣料品、枕カバー、布団カバー、シーツ、側地などの寝装品、タオル、ハンカチ、ワイピングクロス、便座カバーなどの生活用品、カーテン、テーブルクロス、壁紙などのインテリア用品などに加工することができる。
【実施例】
【００２３】
次に、本発明を実施例により説明する。なお、得られた織編物の染色性を評価するにあたり、明度指数（Ｌ＊）及びＫ／Ｓ値を測定した。明度指数は、ＪＩＳ Ｚ８７２９に準拠したＬ＊ａ＊ｂ＊表色系におけるＬ＊であり、濃い色ほど小さくなる傾向にある。一方、Ｋ／Ｓ値は、下記（１）式に示されるＫｕｂｅｌｋａ−Ｍｕｎｋの式から算出されるものであり、染料の吸着量が多いほど大きくなる傾向にある。Ｋ／Ｓ値は、標準試料の値を１００としたときの相対値で表されるものである。
【００２４】
【数１】
2009079321.tif 000002
【００２５】
算出方法としては、両者とも、まずコニカミノルタセンシング（株）製、分光測色計「ＣＭ−２５００ｄ（商品名）」を用いて元となるデータを収集する。次に、市販のパーソナルコンピューターにそれらのデータを入力し、コニカミノルタセンシング（株）製、色彩管理ソフト「ＣＭ−Ｓ１００Ｗ  ＳＰＥＣＴＲＡ  ＭＡＧＩＣ  ＮＸ（商品名）」を用いて入力されたデータを明度指数（Ｌ＊）及びＫ／Ｓ値に変換する。
【００２６】
（実施例１、比較例１）
中国産孟宗竹を分繊化して得た、単糸繊度４．２ｄｔｅｘ、平均繊維長８８ｍｍの天然竹繊維を用い、梳毛紡績法を準用してメートル番手４８番手、撚数８２０回／ｍの紡績糸を得た。
【００２７】
この紡績糸を経緯糸に使用し、レピア織機にて経糸密度７９本／２．５４ｃｍ、緯糸密度６０本／２．５４ｃｍなる平組織の生機を製織した。
【００２８】
製織後、生機を毛焼き、糊抜き、精練し、さらに漂白することで処理前織編物を得た。
【００２９】
そして、シルケット加工機を用いて処理前織編物をマーセル化処理することで本発明の織編物を得た。すなわち、水酸化ナトリウムを８．１質量％含有する温度２５℃のアルカリ性浴に１．８秒間浸漬し、その直後、まず経糸方向に６秒間張力を付加し、次に緯糸方向に８秒間張力を付加した。張力を付加した後は、温度６０℃の水浴にて４７秒間水洗し、濃硫酸を用いて中和した後、さらに温度９０℃の水浴にて６９秒間水洗し、その後、表面温度１１９℃のシリンダー乾燥機にて１２５秒間乾燥した。
【００３０】
次に、商品価値向上の目的で、上記で得られた本発明の織編物をスレン染料で染色し、さらに柔軟加工して織編物を得た（以下、この織編物を「実施例１の織編物」という）。
【００３１】
ここで、比較のため、マーセル化処理を省略する以外は、実施例１と同様にして織編物を得た（以下、この織編物を「比較例１の織編物」という）。
【００３２】
そして、実施例１及び比較例１の織編物につき、明度指数（Ｌ＊）を測定したところ、前者は６２．０４、後者は６９．１１であった。また、実施例１の織編物にかかるＫ／Ｓ値につき、標準試料として比較例１の織編物を採用して測定したところ、１７９であった。
【００３３】
以上より、実施例１の織物と比較例１の織物とを染色性の点で比較し、前者が優れているとの結果が得られたことにより、本発明の織編物は、染色性の向上が期待できるものであったと認められる。
【００３４】
（実施例２、比較例２）
中国産孟宗竹を分繊化して得た、単糸繊度４．２ｄｔｅｘ、平均繊維長３８ｍｍの天然竹繊維と、単糸繊度１．７ｄｔｅｘ、平均繊維長５０ｍｍの綿繊維とを用い、混紡紡績法を準用して、天然竹繊維が５０質量％含まれる、メートル番手３０番手、撚数８２０回／ｍの紡績糸を得た。
【００３５】
この紡績糸を経緯糸に使用し、レピア織機にて経糸密度５３本／２．５４ｃｍ、緯糸密度５２本／２．５４ｃｍなる平組織の生機を製織し、以降は実施例１と同様に行い、本発明の織編物を得た。
【００３６】
次に、実施例１と同様の目的で、上記で得られた本発明の織編物を反応染料で染色し、さらに柔軟加工して織編物を得た（以下、織編物を「実施例２の織編物」という）。
【００３７】
ここで、比較のため、マーセル化処理を省略する以外は、実施例２と同様にして織編物を得た（この織編物を「比較例２の織編物」という）。
【００３８】
そして、実施例２及び比較例２の織編物につき、明度指数（Ｌ＊）を測定したところ、前者は１０．１５、後者は２３．０４であった。また、実施例２の織編物にかかるＫ／Ｓ値につき、標準試料として比較例２の織編物を採用して測定したところ、１６８であった。
【００３９】
以上より、実施例１の場合と同様の理由から、本発明の織編物は、染色性の向上が期待できるものであったと認められる。
【００４０】
（実施例３、比較例３）
中国産孟宗竹を分繊化して得た、単糸繊度４．２ｄｔｅｘ、平均繊維長５１ｍｍの天然竹繊維を用い、梳毛紡績法を準用してメートル番手３２番手、撚数１００４回／ｍの紡績糸を得た。
【００４１】
この紡績糸を経緯糸に使用し、レピア織機にて経糸密度１３４本／２．５４ｃｍ、緯糸密度７４本／２．５４ｃｍなる平組織の生機を製織した。
【００４２】
製織後、生機を毛焼き、糊抜き、精練し、さらに漂白することで処理前織編物を得た。
【００４３】
そして、シルケット加工機を用いて処理前織編物をマーセル化処理することで本発明の織編物を得た。すなわち、水酸化カリウムを３０．０質量％含有する温度２５℃のアルカリ性浴に１．８秒間浸漬し、その直後、まず経糸方向に２９秒間張力を付加し、次に緯糸方向に３０秒間張力を付加した。張力を付加した後は、温度８０℃の水浴にて４７秒間水洗し、濃硫酸を用いて中和した後、さらに温度９０℃の水浴にて６９秒間水洗し、その後、表面温度１１９℃のシリンダー乾燥機にて１２５秒間乾燥した。
【００４４】
次に、実施例１と同様の目的、手段にて本発明の織編物を染色及び柔軟加工して織編物を得た（以下、この織編物を「実施例３の織編物」という）。
【００４５】
ここで、比較のため、マーセル化処理を省略する以外は、実施例３と同様にして織編物を得た（以下、この織編物を「比較例３の織編物」という）。
【００４６】
そして、実施例３及び比較例３の織編物につき、明度指数（Ｌ＊）を測定したところ、前者は２０．６０、後者は２１．９３であった。また、実施例３の織編物にかかるＫ／Ｓ値につき、標準試料として比較例３の織編物を採用して測定したところ、１１７であった。
【００４７】
以上より、実施例１の場合と同様の理由から、本発明の織編物は、染色性の向上が期待できるものであったと認められる。